Brevet FR2701705A1 — publié le 19940826

ADJUVANT ET COMPOSITION POUR LA PREPARATION DE LIANTS HYDRAULIQUES, LIANTS HYDRAULIQUES AINSI OBTENUS ET PROCEDE POUR LES PREPARER L'invention a pour objet un nouvel adjuvant et une nouvelle composition utilisables pour la préparation de liants hydrauliques, notamment en vue d'en assurer ou d'en améliorer l'homogénéité. Elle vise également, en tant que produit industriel nouveau, un liant hydraulique contenant ledit nouvel adjuvant ou ladite nouvelle composition ainsi qu'un procédé pour préparer ledit liant hydraulique. Par "liant hydraulique" on entend plus particulièrement toute composition, notamment toute poudre minérale, apte à former avec 1 ' eau une pâte faisant prise et durcissant progressivement, même à l'abri de l'air. Cette définition s'applique et ce, sans que cette liste ne soit le moins limitative: - aux ciments, et en particulier à ceux appartenant au groupe comprenant les ciments de type Portland artificiel, les ciments de type Portland composé, les ciments de haut fourneau, les ciments de laitier au clinker, les ciments au laitier et aux cendres, ainsi que les ciments d'usages plus particuliers de type ciment de laitier à la chaux, ciment à maçonner, ciment naturel, ciment sursulfaté, ciment à durcissement rapide, ciment à prise et durcissement rapides, ciment pour travaux en eaux à faibles ou fortes teneurs en sulfates, - aux chaux hydrauliques naturelles ou artificielles, - aux mélanges, tels que mortiers, coulis et bétons, à base de ciment et/ou de chaux, d'eau et de granulats, en particulier ceux appartenant au groupe comprenant les mortiers industriels secs prémélangés, les mortiers préparés sur chantiers, les mortiers industriels secs prédosés, les mortiers prêts à l'emploi, les mortiers fluides, les mortiers d'injection, les coulis et coulis d'injection, les bétons armés ou non, les bétons prêts à l'emploi, les bétons fluides, les bétons lourds, les bétons légers, les bétons isolants légers, les bétons cellulaires, les bétons de fibres, les bétons précontraints et les bétons apparents. Un aspect particulièrement surprenant de la présente invention réside dans le fait que les liants hydrauliques, notamment les mortiers, coulis et bétons, visés par la présente invention peuvent être de natures extrêmement variées, notamment quant à la qualité de leurs principaux constituants et quant aux applications industrielles auxquelles l'on destine lesdits liants hydrauliques, en particulier dans le domaine du batiment et des travaux publics. Par "principaux constituants", on entend notamment le ciment et/ou la chaux, l'eau et les granulats, étant entendu que ces derniers peuvent présenter des natures et des caractéristiques très diverses, en particulier quant à leur origine (organique ou minérale, naturelle ou non), leur aspect (courbe granulométrique notamment), leur densité, leur affinité pour l'eau (caractère plus ou moins hydrophobe), leur porosité ou leur résistance mécanique. I1 convient de rappeler qu'entres autres, les caractéristiques d'un béton par exemple, et notamment sa densité et sa compacité, sont influencées par la nature et les caractéristiques propres des granulats qu'il contient. A titre purement informatif, les granulats listés ci-après peuvent être avantageusement utilisés en fonction de la qualité de béton souhaitée - bétons classiques pour le chantier ou la préfabrication (densité généralement recherchée: 2200 à 2400 kg/m3): tous granulats naturels roulés ou concassés, notamment de nature siliceuse, calcaire ou silico-calcaire, - bétons apparents (2200 à 2400 kg/m3): granulats tels que précisés ci-avant mais aussi granulats colorés tels que porphyres, basaltes, granites, diorites, - bétons légers pour structures (1500 à 1800 kg/m3): argile ou schiste expansés, laitier expansé, - bétons légers de type semi isolant ou semi-porteur (1000 à 1500 kg/m3) : argile expansée, pouzzolane, ponce, - bétons isolants légers (300 à 800 kg/m3): vermiculite, liège, polystyrène expansé, verre expansé, copeaux de bois, - bétons lourds (3000 à 5000 kg/m3): corindon, barytine, magnétite, - bétons réfractaires (2200 à 2500 kg/m3): corindon, déchets de produits réfractaires, briques, laitier, - bétons / chapes pour dallages industriels (2400 à 3000 kg/m3): corindon, carborundum (siliciure de carbone), granulats métalliques. La terminologie adoptée pour les granulats minéraux en termes de granulométrie croissante, est généralement la suivante: fines ou fillers (dimensions inférieures ou égales à 0,08 mm), puis sables, gravillons et cailloux (dimensions maximales de 80 mm), étant entendu que, par exemple, la composition de bétons traditionnels peut faire appel à une granulométrie discontinue (absence de granulats entre 5 et 15 mm par exemple). Par ailleurs, l'homme du métier sait à quel point le rapport pondéral eau / ciment (rapport E/C) d'un liant hydraulique est un paramètre essentiel de son ouvrabilité et de sa qualité, en particulier de sa résistance mécanique à la compression et de sa durabilité. Et il est remarquable de noter d'ores et déjà, que les liants hydrauliques visés par la présente invention sont susceptibles de présenter des rapports E/C se situant dans des gammes véritablement très larges et se situant notamment entre environ 0,05 et environ 2,0. A titre d'exemples, on peut indiquer que : - des bétons dits "traditionnels" présentent généralement un rapport E/C voisin de 0,5, - des mortiers et bétons fluides présentent un rapport E/C supérieur à 0,5 et qui peut notamment être compris entre environ 0,6 et environ 0,7, - des bétons isolants légers peuvent présenter un rapport E/C de l'ordre de 0,3 à 0,5 environ, - des coulis d'injection peuvent présenter un rapport E/C approchant ou atteignant la valeur de 2,0 environ, - inversement, des liants hydrauliques destinés à la fabrication d'articles de type "parpaings" peuvent présenter des rapports E/C très bas, notamment inférieurs à 0,1. Et l'un des problèmes fondamentaux auxquels est confronté le préparateur ou l'utilisateur de liants hydrauliques est de pouvoir assurer en toutes occasions et quel que soit le domaine d'application, en particulier pour de larges gammes de rapports E/C et pour des natures très variées de granulats ou de mélanges de granulats, une bonne homogénéité et par là même une bonne ouvrabilité, auxdits liants hydrauliques et ce, sans nuire aux autres propriétés recherchées de ces derniers. A titre d'exemple, des problèmes d'homogénéité se posent dés lors qu'il convient d'associer des matériaux aussi disparates que de l'eau, du ciment et des billes de polystyrène expansé, lesquelles sont hydrophobes et donc difficilement "mouillables", comme cela peut être le cas dans la préparation de bétons isolants légers. De même, dans des applications nécessitant une teneur en eau élevée (rapport E/C > 0,7), comme c'est le cas, par exemple, dans les mortiers et coulis d'injection ou les bétons fluides, il est nécessaire de maintenir une homogénéité d'ensemble de façon à éviter les phénomènes de ressuage ou de décantation. En effet, dans les gaines soumises à la pression d'injection ou à celle des pompes de circulation, les gâchées de mortier, coulis ou bétons fluides, lesquelles sont non homogènes, subissent une séparation de l'eau (plus facilement pulsée), du reste des matériaux, ce qui provoque la création de bouchons de granulats. Or, la bonne mise en oeuvre des coulis, des mortiers d'injection et des bétons fluides, nécessite que ces liants hydrauliques soient faiblement visqueux et exempts de grains de ciment floculés. Dans le cadre de la préparation de liants hydrauliques pour articles de type parpaings, lesquels présentent généralement un rapport E/C très faible ( Dans sa recherche incessante à trouver de nouveaux moyens aptes à améliorer les techniques de préparation et de mise en oeuvre ainsi que les caractéristiques (temps de prise et de durcissement par exemple) des liants hydrauliques, en particulier des bétons, mortiers et coulis, l'homme du métier a jusqu'à ce jour conçu, mis au point et exploité industriellement diverses catégories d'adjuvants. Par "adjuvant" on entend généralement un produit dont l'incorporation à faible dose (en pratique inférieure à 5% de la masse de ciment) aux liants hydrauliques lors du malaxage ou avant la mise en oeuvre, provoque les modifications recherchées de telle ou telle de leurs propriétés, à l'état frais ou durci. On distingue généralement trois grandes catégories d'adjuvants, ci-après désignés collectivement par "adjuvants traditionnels": - ceux qui modifient l'ouvrabilité du liant organique et notamment: a) les plastifiants tels que, par exemple, les savons anioniques, lignosulfonates, détergents synthétiques non ioniques, b) les réducteurs d'eau plastifiants tels que, par exemple, les lignosulfonates désucrés, savons de résine, mélamine ou naphtalènesulfonates et dérivés, c) les superplastifiants ou fluidifiants tels que (par exemple) les dérivés de mélamine ou de naphtalène tels que les condensats de naphtalène sulfoné et de formaldéhyde et les lignosulfonates, - ceux qui modifient la prise et le durcissement tels que les accélérateurs de prise, les accélérateurs de durcissement et les retardateurs de prise, - ceux qui modifient certaines propriétés particulières tels que les entraîneurs d'air (lignosulfonates, abiétates de résine, sels d'éthanolamine), les générateurs de gaz, les hydrofuges de masse (acides gras et dérivés (stéarates)), les colorants, et les produits dits "de cure" tels que résines, cires et paraffines, étant entendu que, d'une part, la fonction principale de chaque adjuvant peut varier en fonction de son dosage et des composants du liant hydraulique et que, d'autre part, un adjuvant peut également présenter une ou plusieurs fonctions secondaires qui peuvent être indépendantes de sa fonction principale. Malgré les progrès réalisés continuellement dans la mise au point d'adjuvants, en particulier d'adjuvants modifiant l'ouvrabilité des liants hydrauliques, il n'existait pas jusqu'à ce jour de moyen qui soit apte, dans de larges domaines d'application et notamment pour de larges gammes de rapports E/C et/ou pour des natures très variées de granulats ou de mélanges de granulats, à garantir de façon régulière une bonne homogénéité desdits liants hydrauliques et ce, sans nuire de façon significative à tout ou partie des autres caractéristique recherchées pour ces derniers. Ainsi, dans le cadre de la préparation de bétons légers, la profession utilise, comme préconisé dans le brevet européen EP 185 583, des protéines de sang, du collagène ou de la gélatine qui permettent, par abaissement de la tension superficielle de l'eau à la surface des granulats, d'assurer une meilleure homogénéité de l'ensemble des constituants et d'éviter ainsi que lesdits granulats microporeux ne se séparent de l'ensemble de la gâchée lors du durcissement dans les moules de stockage. Cependant, des produits très largement utilisés comme les protéines de sang ou les produits dérivés (cruor), outre les problèmes inhérents à leur mauvaise conservation, présentent une qualité technique extrêmement fluctuante et posent, par là même, des problèmes de non reproductibilité des caractéristiques du produit fini. En outre, les résistances que confèrent ces produits à un béton léger au "jeune âge" (24 heures après la mise en moule) sont trop faibles pour permettre un décoffrage. De même, à titre d'exemple, les condensats de naphtalène sulfoné et de formaldéhyde mis en oeuvre pour améliorer l'homogénéité de liants hydrauliques de type coulis d'injection ou béton fluide, présentent, comme effet secondaire, de limiter la filtrabilité de la gâchée. L'invention a donc pour but de remédier aux inconvénients de l'art antérieur et de fournir un moyen permettant de garantir de façon régulière et ce, dans de larges domaines d'application et notammment pour de larges gammes de rapports E/C et/ou pour des natures très variées de granulats ou de mélanges de granulats, une bonne homogénéité à des liants hydrauliques et ce, sans nuire de façon significative à tout ou partie des caractéristiques recherchées pour ces derniers. Et le mérite de la Société Demanderesse est d'avoir trouvé, après de nombreuses recherches, qu'un tel moyen pouvait être constitué par l'incorporation au sein desdits liants hydrauliques, à un stade quelconque de leur préparation, d'au moins une eau de trempage provenant de la mouture humide de céréales, ou des constituants de cette eau. Par "céréales", on entend notamment le groupe contenant le maïs, le blé, l'orge, l'avoine, le seigle, le riz et le sorgho, le maïs et le blé étant préférés. La présente invention a donc notamment pour objet un nouvel adjuvant pour liants hydrauliques caractérisé en ce qu'il consiste essentiellement en au moins une eau de trempage ou de ses constituants, ladite eau de trempage provenant de la mouture humide de céréales, en particulier du maïs et du blé. Appliqué à ladite eau de trempage, le terme "adjuvant" ne doit pas être entendu comme étant restrictif au niveau de son taux d incorporation dans un liant hydraulique, ledit taux d'incorporation pouvant, bien que cela ne soit généralement pas préféré, être supérieur à 5% de la masse de ciment et atteindre 10% environ de ladite masse. En pratique, ledit taux sera compris entre environ 0,1 et environ 10*, de préférence entre 0,15 et 5 du poids de ciment. De façon particulièrement avantageuse, ladite eau de trempage provient de la mouture humide du maïs. De tels produits sont couramment désignés par l'homme de l'art sous les vocables de "corn-steep liquor" ou plus simplement de "corn-steep". L'adjuvant pour liant hydraulique conforme à l'invention est susceptible d'être obtenu de diverses manières et en particulier selon les enseignements du brevet européen EP 26 125 dont la Société Demanderesse est titulaire et notamment selon les modalités décrites de la ligne 24 à la ligne 55, colonne 3, page 3 dudit brevet, ce passage étant incorporé à la présente description. I1 peut également être obtenu selon les enseignements du brevet européen EP 235 530 et de la demande de brevet européen EP 272 049 et en particulie-- selon les modalités décrites respectivement: - de la ligne 45 à la ligne 56, page 2 du brevet européen EP 235 530 sus-mentionné, - et de la ligne 3, page 2 à la ligne 48, page 3 de la demande de brevet européen EP 272 049 sus mentionnée, ces deux passages étant également incorporés à la présente description. En particulier l'eau de trempage utilisée conformément à l'invention, notamment de type "corn-steep", peut être mise en oeuvre en l'état, c'est-à-dire telle qu'obtenue directement à l'issue de la mouture humide de la céréale et présenter par exemple une teneur en matière sèche (m.s.) inférieure à 15 environ, notamment comprise entre 8 et 13%, mais également être mise en oeuvre sous une forme plus ou moins concentrée obtenue de manière quelconque et notamment par évaporation plus ou moins poussée de l'eau qu'elle contient, par exemple de telle sorte que la "m.s. de ladite eau de trempage soit amenée entre environ 40% et environ 60%, notamment entre 45 et 52%. L'eau de trempage peut même être utilisée sous une forme sèche ou exempte significativement d'eau obtenue de manière quelconque.De manière générale, les constituants ou "steepwater solids" sont principalement composés de protéines et d'acides aminés, d'acides lactique et phytique et leurs sels, ainsi que de sels minéraux (cendres). On peut notamment mettre en oeuvre, dans le cadre de l'invention, un produit de type "corn-steep" ayant préalablement été soumis à une technique quelconque d'atomisation et se présentant sous forme sèche ou exempte significativement d'eau. I1 convient de rappeler à cet endroit de la présentation de l'invention que, depuis plusieurs dizaines d'années, les céréaliers et amidonniers ont cherché à valoriser les eaux de trempage provenant de la mouture humide de céréales, en particulier du maïs. Les applications auxquelles l'on destine généralement lesdites eaux de trempage concernent les domaines de l'alimentation animale, de la fermentation (production d'antibiotiques notamment) et des engrais, comme il résulte de l'un et/ou l'autre des brevets européens EP 26 125, EP 235 530 et EP 272 049 susmentionnés. Or, comme indiqué plus haut, la Société Demanderesse a eu le mérite de trouver que lesdites eaux de trempage, obtenues en l'état, sous forme plus ou moins concentrée ou sous forme sèche ou exempte significativement d'eau, pouvaient également être avantageusement utilisées dans le domaine des liants hydrauliques. Et le mérite de la Société Demanderesse est d'autant plus grand si l'on tient compte de la très grande faculté d'application de ces eaux de trempage dans le domaine des liants hydrauliques, lesquels embrassent, comme précisé ci-avant, une très grande variété de compositions, notamment en ce qui concerne leurs taux respectifs en eau, en ciment et autres composants, et en ce qui concerne la nature (granulométrie, densité, hydrophobicité, porosité, etc.) des granulats qu'ils contiennent. Et il est remarquable de souligner, comme il sera détaillé plus avant au niveau des exemples, que lesdites eaux de trempage, non seulement assurent ou améliorent l'homogénéité de liants hydrauliques aussi variés que des bétons isolants légers et des coulis d'injection, mais encore qu'elles sont aptes à influencer favorablement certaines caractéristiques (par exemple résistances mécaniques en flexion et compression au jeune âge de bétons isolants légers) d'articles obtenus à partir de ces liants hydrauliques et ce, en regard des résultats observés avec des adjuvants traditionnellement utilisés selon l'art antérieur. En suite de quoi, la présente invention a pour objet l'utilisation d'au moins une eau de trempage ou de ses constituants, cette eau de trempage provenant de la mouture humide de céréales, en particulier du maïs ou du blé, pour la préparation de liants hydrauliques, notamment en vue d'en assurer ou d'en améliorer l'homogénéité. Sans vouloir être liée par une quelconque théorie concernant la fonction d"'agent d'homogénéisation" de liants hydrauliques desdites eaux de trempage qu'elle a mis personnellement en évidence, la Société Demanderesse pense qu'une telle fonction peut être hypothétiquement reliée, tout du moins en partie, à un rôle d"'agent interface" que rempliraient lesdites eaux de trempage au sein de liants hydrauliques, à savoir la faculté qu'auraient lesdites eaux de trempage d'assurer ou d'améliorer le mouillage de granulats microporeux ou non, incorporés dans les coulis, mortiers, bétons et bétons légers. La notion d"'agent interface" fait appel à la notion de diminution de la tension superficielle et une étude du CERIB (Centre d'Etudes et de Recherches de l'industrie du Béton manufacturé) enseigne, à propos de bétons isolants légers, que la bonne cohésion du matériau va de pair avec les meilleurs enrobage et mouillage possibles de granulats de polystyrène, lesquels ont un caractère hydrophobe (Publication Technique CERIB, FR, jan 84, N 67, 31 p). Or, si la Société Demanderesse a bien pensé à étudier l'éventuel rôle d"'agent interface" d'eaux de trempage de type corn-steep ou corn-steep atomisé et par là même a pu constater que de tels produits étaient susceptibles d'abaisser la tension superficielle de la phase aqueuse d'une gâchée de béton conformément à la méthodologie décrite dans la publication CERIB précitée, la Société Demanderesse a cependant pu observer conjointement que de telles eaux de trempage avaient une activité tensioactive non significativement supérieure, voire moindre, que les adjuvants préconisés dans l'art antérieur tels que protéines de sang, gélatine ou caséine. Or, et comme il sera décrit de façon détaillée dans les exemples ci-après, il se trouve que, de façon surprenante et innattendue, de telles eaux de trempage peuvent se comporter, en pratique, de façon globalement plus avantageuse qu'une protéine de sang, notamment en ce qui concerne les paramètres: - de maniabilité aux jeunes âges et donc de productivité en articles moulés/démoulés, - de resistance mécanique à la compression après stockage à 28 jours. D'un autre côté, la Société Demanderesse pense que la qualité d"'agent d'homogénéisation" de liants hydrauliques qui peut être attribuée aux eaux de trempage provenant de la mouture humide de céréales, en particulier du maïs, peut être reliée, tout au moins en partie, à une fonction d' "agent rétenteur d'eau", notamment dans le cadre de liants hydrauliques présentant un rapport E/C élevé tels que mortiers et coulis d'injection ou bétons pompables, et/ou à une fonction d"'agent lubrifiant" dans le cadre de liants hydrauliques présentant un rapport E/C faible tels que ceux utilisés pour la fabrication de parpaings. I1 en résulte qu'en tout état de cause, lesdites eaux de trempage peuvent être avantageusement mises en oeuvre dans le cadre de la préparation de liants hydrauliques présentant une large gamme de rapports E/C et la présente invention a notamment pour objet l'utilisation desdites eaux de trempage pour la préparation de liants hydrauliques contenant du ciment présentant un rapport eau/ciment (rapport E/C) se situant entre environ 0,05 et environ 2,0, ladite eau de trempage étant, de préférence, mise en oeuvre de façon à représenter d'environ 0,1 à environ 10% et notamment de 0,15 à 5 du poids de ciment contenu dans ledit liant hydraulique. De tels liants hydrauliques peuvent notamment consister en des bétons légers, bétons isolants légers, mortiers ou coulis d'injection, mortiers ou bétons fluides. Il reste également que l'adjuvant pour liant hydraulique conforme à l'invention est apte, et ce n'est pas la moindre de ses surprenantes qualités, à se substituer avantageusement à une très large gamme d'adjuvants traditionnels de natures et de fonctions extremement diverses. L'adjuvant pour liant hydraulique conforme à l'invention, à savoir au moins une eau de trempage provenant de la mouture humide de céréales, peut être introduit (en l'état, sous forme plus ou moins concentrée ou sous forme sèche ou exempte significativement d'eau, notamment atomisée), à n' importe quel stade de la préparation de liants hydrauliques et ce, sans nécessité aucune de faire appel à des appareillages ou autres moyens techniques que ceux dont dispose habituellement l'homme de l'art. L'adjuvant selon l'invention, utile notamment pour assurer ou améliorer l'homogénéité de liants hydrauliques, en particulier de coulis, mortiers, bétons, peut notamment être introduit au sein de produits prêts à l'emploi ou bien à l'eau de gâchage au moment de leur préparation. Il peut également être mis en oeuvre, en l'état, sous forme plus ou moins concentrée ou sous forme sèche ou exempte significativement d'eau, notamment atomisée, au sein d'une composition dont la matière sèche consiste en/ou comprend essentiellement soit un ciment et/ou une chaux hydraulique, soit des granulats (par exemple des billes de polystyrène expansé), soit un ou plusieurs adjuvants traditionnels tels que ceux préalablement décrits, soit un mélange quelconque d'au moins deux quelconques de ces constituants tels que des mélanges ciment/granulats, ciment/adjuvant(s) traditionnel ( s), granulats/ adjuvant(s) traditionnel(s) ou ciment/granulats/adjuvant(s) traditionnel(s). En suite de quoi, l'on dispose désormais d'une nouvelle composition utile à la préparation de liants hydrauliques, en particulier de mortiers, coulis et bétons, caractérisée en ce qu'elle comprend au moins une eau de trempage ou ses constituants, cette eau de trempage provenant de la mouture humide de céréales, en particulier du maïs ou du blé, et au moins un second constituant choisi dans le groupe comprenant les ciments et chaux hydrauliques de toutes natures et fonctions, les granulats de toutes natures et fonctions, les adjuvants traditionnels de toutes natures et fonctions, les eaux de gâchage et les mélanges d'au moins deux de ces constituants. A titre d'exemple, une telle composition, utile notamment pour la préparation de liants hydrauliques de type béton léger ou béton isolant léger, peut notamment contenir, outre ladite eau de trempage provenant de la mouture humide de céréales, notamment du maïs ou du blé, et préférentiellement du maïs, au moins un second constituant choisi dans le groupe comprenant les ciments et chaux hydrauliques, les granulats pour bétons légers ou bétons isolants légers, les eaux de gâchage, les adjuvants traditionnels de toutes natures et fonctions et les mélanges d'au moins deux de ces produits. Dans ce cas précis, les granulats peuvent notamment être constitués de billes de polystyrène expansé. Egalement à titre d'exemple, dans le cadre de la préparation de liants hydrauliques de type mortier ou coulis d'injection ou de type mortier ou béton fluide, une telle composition peut notamment contenir, outre ladite eau de trempage provenant de la mouture humide de céréales, au moins un second constituant choisi dans le groupe comprenant les ciments et chaux hydrauliques pour mortiers ou coulis d'injection ou pour mortiers ou bétons fluides, les eaux de gâchage, les adjuvants traditionnels de toutes natures et fonctions et les mélanges d'au moins deux de ces produits. Pour de tels liants hydrauliques, ladite composition contiendra, de préférence, au moins un adjuvant traditionnel, en particulier un adjuvant de type superplastifiant ou fluidifiant, choisi en particulier dans le groupe comprenant les dérivés de mélamine, les dérivés de naphtalène, les lignosulfonates et leurs mélanges. On pourra notamment faire appel, comme décrit dans les exemples ci-après, à un adjuvant constitué d'un condensat de naphtalène sulfoné et de formadéhyde. En conséquence, l'homme du métier dispose désormais d'un nouveau procédé de préparation de liants hydrauliques, en particulier de mortiers, coulis et bétons, caractérisé par le fait qu'il comprend au moins une étape au cours de laquelle on met en oeuvre au moins une eau de trempage ou ses constituants, cette eau de trempage provenant de la mouture humide de céréales, de préférence du maïs et du blé et tout particulièrement du maïs, ou au moins une composition telle que décrite précédemment. Selon une variante dudit procédé, décrite ci-après dans les exemples, ladite étape de mise en oeuvre de l'eau de trempage est effectuée antérieurement à toute étape de mise en oeuvre de ciment. Et les liants hydrauliques selon l'invention, lesquels sont des produits industriels nouveaux, peuvent notamment être caractérisés par le fait qu'ils contiennent au moins une eau de trempage ou ses constituants, cette eau de trempage provenant de la mouture humide de céréales, notamment du maïs et du blé et tout particulièrement du maïs. Et lesdits liants hydrauliques, notamment de type mortier, coulis ou béton, dés lors qu'ils contiennent un ciment et présentent un rapport eau/ciment compris entre environ 0,05 et environ 2,0, font appel, pour leur préparation, à une eau de trempage provenant de la mouture humide de céréales représentant, de préférence, d'environ 0,1t à environ 10% et encore plus préférentiellement de 0,15t à 5% du poids du ciment. L'invention pourra être encore mieux comprise à l'aide des exemples qui suivent et qui font état de certains modes de réalisation particulièrement avantageux des liants hydrauliques selon l'invention, lesquels présentent une homogénéité et par là même une ouvrabilité améliorées par rapport à des liants de mêmes compositions mais exempts d'eau de trempage provenant de la mouture humide de céréales et ce, tout en répondant, pour le moins, aux autres exigences de la pratique industrielle dans ce domaine. EXEMPLE 1 PREPARATION D'UNE GÂCHEE TEMOIN ET D'UNE GÂCHEE ADJUVANTEE AVEC UNE EAU DE TREMPAGE PROVENANT DE LA MOUTURE HUMIDE DU MAIS (CORN-STEEP), POUR LA CONFECTION D'EPROWETTES DE BETON ISOLANT LEGER. Pour la préparation d'une gâchée témoin on introduit, dans un malaxeur à mortier de type RILEM CEMBUREAU, 67,5 g de billes de polystyrène expansé (75% des billes ont un diamètre se situant entre O et 2 mm, 25% se situant entre 2 et 6 mm), 67,5 g d'eau potable, 2,25 g de protéines de sang commercialisées par la Société C.F.P.I. sous l'appellation "ISOLITH", puis 225 g de ciment de type CPA 55HTS. Le liant hydraulique témoin tel qu'obtenu est constitué d'une gâchée présentant un rapport eau/ciment (rapport E/C) égal à 0,3 environ. La même gâchée est effectuée en substituant les protéines de sang de la gâchée témoin par 4,05 g d'eau de trempage provenant de la mouture humide du maïs, à savoir de corn-steep d'appellation "SOLULYS L48L" commercialisée par la Société Demanderesse et présentant une matière séche (m.s.) d'environ 49%. On introduit ensuite également 6,75 g de chaux commercialisée par la Société DUMONT-WAUTIER sous l'appellation ROKAL, on laisse réagir pendant 2 à 3 minutes environ et on ajoute ensuite 0,225 g de méthylhydroxyéthylcellulose MHEC 15000 PFF commercialisée par la Société AQUALON, et enfin 225 g de ciment CPA 55HTS. Afin de comparer des gâchées de maniabilité équivalente, le rapport E/C de la gâchée selon l'invention, à savoir contenant une eau de trempage de type corn-steep, est ajusté à 0,46. La détermination de la maniabilité constante a été réalisée conformément aux prescriptions de la norme française NF P 18352. RESISTANCES MECANIQUES EN FLEXION ET COMPRESSION. Pour mesurer les résistances mécaniques, on prépare des éprouvettes prismatiques dans des moules d'une hauteur de 70 mm, d'une largeur de 70 mm et d'une longueur de 260 mm, avec les gâchées précédemment décrites. Les éprouvettes ainsi réalisées sont immédiatement démoulées et conservées dans une salle humide à 20 C et 95% HR (humidité relative) jusqu'à l'âge fixé pour l'essai de résistance mécanique. La mesure des résistances mécaniques à la flexion est effectuée selon les modalités de la norme NF P 18407. Les résultats sont rassemblés dans le tableau I. Les valeurs sont une moyenne de 5 mesures exprimées en mégapascals (MPa) et les pourcentages d'incorporation des adjuvants sont exprimés par rapport au poids du ciment. TABLEAU I Produit Appellation Fahricant % 18h 24h 2j 3j 7j 28j Protéine ISOLITH CFPI 1 0 0 0,51 0,50 0,53 0,58 de sang Cornsteep SOLULULYS ROQUETTE 1,8 0,14 0,24 0,47 0,47 0,47 0,59 49% L48L m.s. La mesure des résistances mécaniques à la compression est réalisée selon les modalités de la norme NF P 18406. Les résultats sont rassemblés dans le tableau II. Les valeurs sont une moyenne de 10 mesures exprimées en MPa, et les pourcentages d'incorporation des adjuvants sont exprimés par rapport au poids du ciment. TABLEAU II Produit Appellation Fabricant % 18h 24h 2j 3j 7j 28j Protéine ISO@TH C@P@ 1 0 0 064 069 072 080 de sang Comsteep SOLULYS ROQUETTE 1,8 0,19 0,31 0,61 0,68 0,60 0,77 49% L48L Lors de ces essais de laboratoire, les éprouvettes ont été démoulées avant d'être stockées. Dans un procédé de fabrication industrielle, les éléments à bancher en béton léger fabriqués sont de dimensions telles que le démoulage immédiat est impossible sans désagréger lesdits éléments. On comprend alors, au regard des résultats exprimés dans les tableaux I et II, que l'utilisation d'une eau de trempage provenant de la mouture humide de céréales, en particulier de maïs, conformément à l'invention, présente le très grand avantage de conférer aux bétons légers des résistances aux jeunes âges (24 h) suffisantes pour en permettre la manipulation, ce qui permet d'augmenter significativement les cadences de fabrication. En outre, les résistances obtenues entre 2 jours et 28 jours avec ladite eau de trempage, bien qu'elles soient, dans le cas présent, légèrement inférieures à celles obtenues avec une protéine de sang, restent tout à fait satisfaisantes et compatibles avec les exigences de la profession. MESURES DES TEMPS DE PRISE. La détermination des temps de début et de fin de prise est réalisée conformément aux prescriptions de la norme NF P 18356 sur le prisomètre de VICAT. Les compositions testées sont celles décrites précédemment. Les résultats sont rassemblés dans le tableau III. TABLEAU III Tps de % poids Début Fin de Produit Appellation Fahricant E/C durcisse de ciment de prise prise -ment Protéine de lSOUTH CFPl 1 0,3 23h04 26h26 3h22 sang corn-steep SOLULYS ROQUETTE 1,8 0,46 6h57 9h27 2h30 49% m.s. L48L Il apparaît clairement à la vue de ces résultats, que l'utilisation d'une eau de trempage provenant de la mouture humide du maïs conformément à l'invention, présente les avantages primordiaux, d'une part d'avancer remarquablement les temps de début et de fin de prise et, d'autre part d'accélérer très significativement le temps de durcissement. Ladite eau de trempage confère donc beaucoup plus tôt l'homogénéité nécessaire à la manipulation des éléments de bétons isolants légers, ce qui induit une accélération particulièrement avantageuse des rythmes de fabrication. ESSAI DANS DES CONDITIONS INDUSTRIELLES. Un essai de fabrication d'éléments à bancher de hauteur d'étage en béton isolant léger a été réalisé. Chaque élément comporte un noyau longitudinal et des noyaux transversaux permettant d'assurer la solidification avec les éléments adjacents après remplissage sur chantier avec un béton plastique. Lors de cet essai, en plus des éléments à bancher, des éprouvettes cylindriques d'une hauteur de 320 mm et d'un diamètre de 160 mm, conformément à la norme NF P 18400, ont été fabriquées. Les compositions testées lors de cet essai, ainsi que l'ordre d'incorporation des différents adjuvants, sont rassemblés dans le tableau IV. TABLEAU IV Etape Produit Appellation Fabricant Unité 1 2 3 bille de 1 - - 1 400 400 400 polystyrène 2 eau - - 1 20 20 20 protéine de 3 ISOLLTH @E@@ kg 1 @ @ sang 3 com-steep SOLULYS ROQUETTE kg - 1 liquide L48L sec corn-steep SOLULYS 3 BOOUETTE kg - - 13 atomisé AST 4 chaux - ROKAL kg - 3 3 MHEC 5 15000 PFF CULMINAL AQUALON kg - 0,1 0,1 NOTE: 6 malaxages pendant 2 à 3 minutes CPA 55 CIMENT 7 ciment kg 100 100 100 Telur FRANCAIS 8 eau 1 (E/C=0,3) (E/C=0,32) (E/C=0,34) Les éprouvettes ainsi fabriquées sont stockées pendant 28 jours à 20 C et 65% d'humidité relative. Des mesures de résistance mécanique à la compression conformément à la norme NF P 18407, ainsi que des mesures de la masse volumique sont réalisées. Les valeurs obtenues sont rassemblées dans le tableau V. TABLEAU V Composition 1 Composition 2 Composition 3 Résistances à la compression 0,7 0,77 0,62 à 28 jours (MPa) Masse volumique (kg/m3) 341 369 353 Les résultats ainsi obtenus montrent qu'une eau de trempage provenant de la mouture humide de céréales, par exemple de type corn-steep ou corn-steep atomisé, confère aux élements à bancher en béton isolant léger dans lesquels ladite eau de trempage est incorporée, les caractéristiques, en particulier de résistance à 28 jours, requises par la profession dans ce domaine d'application. EXEMPLE 2 UTILISATION D'UNE EAU DE TREMPAGE PROVENANT DE LA MOUTURE HUMIDE DU MAIS (CORN-STEEP) POUR LA PREPARATION DE COULIS D'INJECTION. Il convient de rappeler aucun coulis d'injection destiné à infiltrer les roches poreuses, doit présenter d'une part une viscosité la plus faible possible pour pouvoir être pompé et injecté (viscosité FANN et MARSH), et d'autre part, le plus d'homogénéité possible entre ses éléments constitutifs de façon à éviter le ressuage (test de ressuage) et ce, même sous pression (filtrabilité à 1,93.105 Pa et 6,9.105 Pa). Enfin, ledit coulis d'injection doit pouvoir être valablement injecté dans une roche poreuse (test d'injection). En tant que liant hydraulique témoin, le coulis d'injection est préparé de la façon suivante: - on verse 300 g d'eau dans un bécher de deux litres en inox, - on ajoute, en tant qu'adjuvant fluidifiant, un condensat de naphtalène sulfoné et de formaldéhyde à 44% de m.s. d'appellation "RESI N 40" commercialisé par CONDAT INDUSTRIES D'ADJWANTS (C.I.A.), - on ajoute ensuite 150 g de ciment d'appellation "SPINOR A" tel que fabriqué par LES CIMENTS D'ORIGNY, - on obtient ainsi un liant hydraulique présentant un rapport E/C de 2,0 environ, - l'ensemble est mélangé à la broche défloculeuse pendant 10 mn à 2000 tr/min. Ledit liant hydraulique témoin à base d'adjuvant fluidifiant "RESI N 40" est dénommé ci-apès, respectivement: - FORMULATION 1 pour un liant hydraulique contenant 4 en poids de "RESI N 40" exprimé par rapport au poids de ciment, et - FORMULATION 12 pour un liant hydraulique contenant 6 en poids de "RESI N 40" exprimé par rapport au poids du ciment. Par ailleurs, on réalise diverses formulations de coulis d'injection (ci-après FORMULATIONS 2 à 11 et 13 à 18) contenant, outre ledit produit "RESI N 40", divers autres adjuvants dont la nature et le pourcentage d'incorporation sont décrits au niveau du tableau VI ciaprès. Il est à noter que lesdits adjuvants sont incorporés dans les formulations juste avant le ciment. Les FORMULATIONS 6 à 11, 13 à 15 et 18 contenant du corn-steep en tant qu'eau de trempage provenant de la mouture humide des céréales, sont des liants hydrauliques conformes à l'invention. On réalise par ailleurs une formulation (ci-après dénommée FORMULATION O - cf. tableau VI) exempte à la fois de produit "RESI N 40" et d'autre adjuvant de quelconque nature. TABLEAU VI Formulations O à 18 Pourcentage d'adjuvant par rapport au poids de ciment Adjuvant Appellation Fabricant 0 1 2 3 4 5 6 7 8 9 10 11 12 13 14 15 16 17 18 1 RESI N40 CIA 4 4 4 4 4 4 4 4 5 5 5 6 6 6 6 4 4 4 2 VEPRO 95MAF VEOS 1 3 VEPRO 75PSC VEOS 1 4 PG/20 LAVIOSA 1 5 90 - 100 SCANLEM 1 6 SOLULYS L48L ROQUETTE 0,2 0,5 0,7 0,2 0,5 0,7 0,2 0,5 0,7 7 SOLULYS AST ROQUETTE 0,5 8 ALBUREX SP ROQUETTE 0,5 1 1 - condensat naphtalène sulfoné formaldéhyde 2 - hémoglobine 3 - plasma 4 - collagène 5 - caséine 6 - corn-steep liquide 7 - corn-steep atomisé 8 - protéines de pomme de terre solubilisées. MESURE VISCOSITE FANN. Dans le bol d'un viscosimètre FANN modèle 35 SA utilisant la combinaison rotor/stator R1-B1, d'un rapport de rayon Rr/Br = 1,0678 et d'un écart de 0,117 cm, on verse les FORMULATIONS décrites au tableau VI en ajustant le volume à la hauteur gravée dans ce bol. Le niveau de la préparation est ensuite ajusté sur le trait gravé sur la périphérie du stator. Puis deux lectures sont effectuées: à 300 tr/min et 600 tr/min. Les valeurs obtenues, exprimées en mPa.s, avec les différentes FORMULATIONS du tableau VI sont rassemblées dans le tableau VII. Le niveau d'augmentation de la viscosité FANN ou viscosité plastique est déterminé, pour chaque FORMULATION, en faisant la différence viscosité à 600 tr/min - viscosité à 300 tr/min. TABLEAU VII Formulation 600 tr/min 300 tr/min 600-300 tr/min 0 0 14,5 12 2,5 1 6,5 3,5 3 2 116 123 43 3 42,5 23 19,5 4 trop de matières insolubles-mesure impossible 5 45 31 14 6 7,5 3,5 4 7 10 5,5 4,5 8 8 5 3 9 6,5 4 2,5 10 6,5 4,5 2 Il 8 4 4 12 6,5 3 3,5 13 8,5 5 3,5 14 10 5 5 15 6,5 4 2,5 16 73 47 26 17 105 73 32 18 11 4,5 5,5 On constate, à la vue des résultats du tableau VII, que les protéines d'origine animale (cf. FORMULATIONS 2 à 5) ou végétale (cf. FORMULATIONS 16 et 17) provoquent, de manière générale, une élévation conséquente de la viscosité plastique du coulis d'injection. Seuls, parmi les adjuvants ici étudiés en association avec le produit "RESI N 40", ceux constitués d'une eau de trempage de type corn-steep liquide ou corn-steep atomisé permettent d'obtenir et de maintenir une viscosité basse aux liants hydrauliques dans lesquels ils sont incorporés (cf. FORMULATIONS 6-11, 13-15 et 18). MESURE VISCOSITE MARSH. Dans un viscomètre MARSH fourni par la Société BAROID, présentant une grille de maille de 2 mm sur sa partie supérieure et un orifice d'écoulement d'un diamètre de 45 mm à sa partie inférieure, on introduit 400 ml de certaines des FORMULATIONS décrites dans le tableau VI, en obturant l'extrémité inférieure. Simultanément, on déclenche la mise en marche du chronomètre et l'écoulement des préparations dans un bécher. On arrête le chronomètre lorsque les 400 ml de préparation se sont écoulés. Les temps d'écoulement obtenus avec les différentes FORMULATIONS testées sont rassemblés dans le tableau VIII. TABLEAU VIII Formulation Temps d'écoulement au viscosimètre MARSH 0 13s71 t 12S29 6 12s13 7 12s62 8 12s62 9 12s14 10 12s28 13 12s10 14 12S97 15 12s50 16 27s85 18 12s70 On constate globalement que l'incorporation à un liant hydraulique de type coulis d'injection, d'au moins une eau de trempage provenant de la mouture humide de céréales, telle que du corn-steep liquide ou du corn-steep atomisé, ne modifie pas significativement la viscosité d'écoulement dudit liant hydraulique. Par contre, l'incorporation de protéines végétales de type protéine de pomme de terre solubilisée a pour effet d'augmenter ladite viscosité de façon très conséquente (viscosité multipliée par 2 environ - cf. FORMULATION 16), ce qui est incompatible avec les exigences de la technique en ce domaine. MESURE DE RESSUAGE ET DE LA DECANTATION. La mesure de la quantité d'eau ressuée s'effectue sur certaines FORMULATIONS décrites dans le tableau VI et ce, selon les prescriptions de la norme NF P 18359, dans une éprouvette de 100 cm3 après trois heures de repos. Les volumes, mesurés en millilitres (ml), sont rassemblés dans le tableau IX. TABLEAU IX Formulation Volume d'eau ressuée (ml/h) 0 15 1 5 2 3 4 1 5 7 1 8 3 9 2 10 3 Il 11 2 12 2 14 1 15 3 16 20 17 **** Mousse trop importante : lecture impossible. Les résultats du tableau IX montrent que globalement, l'incorporation de corn-steep, liquide ou atomisé, au sein d'un coulis d'injection conformément à l'invention, augmente l'homogénéité dudit coulis, ce dernier étant, dés lors, moins sujet au phénomène de ressuage et ce, de façon très notable. MESURE DE LA FILTRABILITE (1,93.105 Pa). Dans les cellules d'une rampe de 6 filtres presse BAROID munie d'une grille en acier inoxydable de 325 msh sur laquelle on place un papier filtre BAROID de 9 cm de diamètre, on verse 200 ml de certaines des FORMULATIONS décrites dans le tableau VI. La cellule est replacée dans la rampe de filtration et soumise à une pression de 1,93.105 Pa, soit environ 2 bars d'air comprimé. On mesure la quantité de filtrat recueillie en fonction du temps dans les éprouvettes placées sous les cellules. Les valeurs obtenues, exprimées en millilitres (ml) et en minutes (min) et/ou secondes (s), sont rassemblées dans le tableau X. TABLEAU X Formu- Filtrat recueilli en ml lation 5 10 15 20 30 40 50 60 100 0 8s 25s 1 25s 8 min 2 3 60 s 3 min 20 min 4 2min 6 8 min 17 min 28 min 7 25s 2 min 4 min 9min30s 8 21s 48s 6 min 16 min 9 57 s 5min47s 20 min 10 51s 3min25s 10 min 12 22 s 1 min 4min 8 min **** Mousse trop importante: lecture impossible. MESURES DE LA FILTRABILITE (6,9.105 Pa). Dans les cellules d'une rampe de filtres presse FANN modèle 12 BL, munie d'un papier filtre FANN de diamètre de 90 mm, on verse certaines des FORMULATIONS décrites dans le tableau VI. La cellule est replacée dans la rampe de filtration et est soumise à un pression de 6,9.105 Pa (environ 7 bars) d'air comprimé. On mesure la quantité de filtrat recueillie en fonction du temps dans les éprouvettes placées sous les cellules. Les volumes de filtrat recueillis sont rassemblés dans le tableau XI. TABLEAU XI Formu Filtrat recueilli en ml -lation 5 10 15 20 30 @ 40 50 80 100 0 5s 2 3 5 6 5s 30 s 1 min 2min30s 9 min 7 20 s 1 min 2 min Gminî5s 8 16 s 45 s 1min30s 4 min 9 12s 44 s 4 min 8 min 10 25 s 2min15s 9min20s 11 11s 45 s 3 min 5 min 14 min 21 min20s 12 22 s 4min 8 min 13 1min50s 21 min 14 5 min 12 min 27 min 15 3min25s 13 min 30 min 16 20 s 505 2min30s 4min 17 18 15s 40s 1min30s mousse trop importante: lecture impossible Les résultats repris dans les tableaux X et XI montrent bien l'intérêt que revêt l'utilisation, conformément à l'invention, d'au moins une eau de trempage provenant de la mouture de céréales, en particulier de maïs, pour la préparation de liants hydrauliques, ladite eau de trempage permettant de limiter la quantité d'eau filtrée et la vitesse de filtration et ce, par sa capacité à homogénéiser les éléments constitutifs du coulis et ce, même sous une pression élevée d'environ 7 bars. En outre, ladite eau de trempage, contrairement aux adjuvants incorporés dans les FORMULATIONS 2 à 5 et 17, ne génère aucun problème de formation de mousse apte à remettre en cause son application au stade industriel. ESSAI D'INJECTION Les essais d'injection sont effectués selon un protocole inspiré de la norme NF P 18981. L'appareillage utilisé est constitué: - d'un récipient métallique destiné à la réception de la gâchée, issu d'un aéromètre à mortier EUROMATEST, ce récipient étant muni de son système d'étanchéité. Son couvercle est muni d'un manomètre, d'une arrivée d'azote ainsi que d'une vanne de réglage de la pression, - d'une colonne de 380 mm de hauteur et de 24 mm de diamêtre intérieur, obturée, à chaque extrémité, de deux bouchons N"7 percés laissant passer un tube d'acier de 95 mm de long et de 4 mm de diamêtre.A l'intérieur de cette colonne sont placés, contre les bouchons , un disque de 20 mm de diamètre de maille 1 mm et une toile microporée en nylon de même dimension, - de deux plaques métalliques placées à chaque extrémité de la colonne, qui sont reliées entre elles par deux tiges filetées et qui sont placées le long de cette colonne, - d'un flexible de 60 mm de diamètre reliant le tube en acier de l'extrémité inférieure de la colonne à celui placé sur le couvercle du récipient et d'un flexible fixé sur le tube en acier de l'extrémité supérieure de la colonne et qui alimente un bécher de 1 1. Du sable normal de la SOCIETE NOUVELLE DU LITTORAL, conforme à la norme ISO 679, est introduit dans la colonne. On donne dix coups de spatule sur le côté de cette colonne aux fins de tasser légèrement le sable. Puis l'on ferme le haut de la colonne et l'on injecte 100 ml, préalablement placés dans le récipient d'injection, par application d'une pression de 1,2.105 Pa d'azote. On mesure le temps nécessaire pour injecter les 100 ml d'eau à travers la colonne de sable. On injecte ensuite dans ladite colonne, l'une ou l'autre des FORMULATIONS 1 et 7 décrites dans le tableau VI ainsi que l'une ou l'autre des FORMULATIONS 19, 20 et 21 contenant respectivement: - FORMULATION 19 (non conforme à l'invention): 5% de produit "RESI N 40" et 0,5% de corn-steep à 49% de m.s., les pourcentages étant exprimés par rapport au poids du ciment, - FORMULATION 20 (non conforme à l'invention): 5% de "RESI N 40" et 0,5t d'hémoglobine de type "VEPRO 95 MF", - FORMULATION 21 (non conforme à l'invention): 5% de "RESI N 40" et 0,5 de protéine de pomme de terre de type "ALBUREX SP". On mesure le temps nécessaire à 20 ml d'une gâchée de chacune de ces FORMULATIONS pour traverser la colonne de sable. A chaque nouvelle FORMULATION testée, on change la colonne de sable. Chacune des FORMULATIONS 1, 7 et 19 - 21 est testée à deux reprises. Les résultats obtenus, exprimés en minutes et secondes, sont repris ci-après: FORMULATION 1: ler essai : 1 min 30 s 2nd essai : 1 min 16 s FORMULATION 7: ler essai : 1 min 2nd essai : 1 min 07 s FORMULATION 19: ler essai : 1 min 27 s 2nd essai : 1 min 31 s FORMULATION 20: aucun passage de gâchée lors des deux essais FORMULATION 21: aucun passage de gâchée lors des deux essais. Les résultats ci-dessus montrent que des coulis selon l'invention, à savoir contenant au moins une eau de trempage provenant de la mouture humide de céréales, en l'occurrence du maïs (cf. FORMULATIONS 7 et 19), sont parfaitement injectables, ce qui n'est pas le cas de coulis non conformes à l'invention à base d'adjuvant de type hémoglobine (FORMULATION 20) ou de type protéine de pomme de terre (FORMULATION 21). En outre, ladite eau de trempage n'altère pas significativement (cf. FORMULATION 19), voire peut améliorer (cf. FORMULATION 7), l"'injectabilité" d'un coulis préparé selon l'art antérieur (cf. FORMULATION 1). REVENDICATIONS 1. Adjuvant pour liants hydrauliques caractérisé par le fait qu'il consiste essentiellement en au moins une eau de trempage ou de ses constituants, ladite eau de trempage provenant de la mouture humide de céréales, en particulier de la mouture humide du maïs ou du blé. 2. Composition pour la préparation de liants hydrauliques, en particulier de mortiers, coulis et bétons, caractérisée par le fait qu'elle comprend au moins un adjuvant selon la revendication 1, et au moins un autre constituant choisi dans le groupe comprenant les ciments et chaux hydrauliques, les granulats, les adjuvants traditionnels, les eaux de gâchage et les mélanges d'au moins deux de ces produits. 3. Composition selon la revendication 2, pour la préparation de liants hydrauliques de type béton léger ou béton isolant léger, caractérisée par le fait que le second constituant est choisi dans le groupe comprenant les ciments et chaux hydrauliques, les granulats pour bétons légers ou bétons isolants légers, les eaux de gâchage, les adjuvants traditionnels et les mélanges d'au moins deux de ces produits. 4. Composition selon la revendication 3, caractérisée par le fait que les granulats sont constitués de billes de polystyrène expansé. 5. Composition selon la revendication 2, pour la préparation de liants hydrauliques de type mortier ou coulis d'injection ou de type mortier ou béton fluide, caractérisée par le fait que le second constituant est choisi dans le groupe comprenant les ciments et chaux hydrauliques pour mortier ou coulis d'injection ou pour mortier ou béton fluide, les eaux de gâchage, les adjuvants traditionnels et les mélanges d'au moins deux de ces produits. 6. Composition selon la revendication 5, caractérisée par le fait qu'elle contient au moins un adjuvant traditionnel, en particulier un adjuvant de type superplastifiant ou fluidifiant, choisi de préférence dans le groupe comprenant les dérivés de mélamine, les dérivés de naphtalène, les lignosulfonates et leurs mélanges, les condensats de naphtalène sulfoné et de formaldéhyde étant préférés 7. Utilisation d'au moins une eau de trempage ou de ses constituants, cette eau de trempage provenant de la mouture humide de céréales, en particulier du maïs ou du blé, pour la préparation de liants hydrauliques, notamment en vue d'en assurer ou d'en améliorer l'homogénéité. 8. Utilisation d'au moins une eau de trempage ou de ses constituants, cette eau de trempage provenant de la mouture humide de céréales, en particulier du maïs ou du blé, pour la préparation de liants hydrauliques contenant du ciment, et notamment de mortiers, coulis et bétons, présentant un rapport eau/ciment compris entre environ 0,05 et environ 2,0, ladite eau de trempage étant, de préférence, mise en oeuvre de façon à représenter d'environ 0,1 à environ 10%, et plus préférentiellement de 0,15% à 5%, du poids du ciment contenu dans ledit liant hydraulique. 9. Utilisation d'au moins une eau de trempage ou de ses constituants, cette eau de trempage provenant de la mouture humide de céréales selon l'une des revendications 7 et 8 pour la préparation de bétons légers, bétons isolants légers, mortiers ou coulis d'injection, mortiers ou bétons fluides. 10. Liant hydraulique caractérisé par le fait qutil contient au moins une eau de trempage ou ses constituants, cette eau de trempage provenant de la mouture humide de céréales, de préférence du maïs ou du blé et tout particulièrement du maïs. 11. Liant hydraulique selon la revendication 10, en particulier de type mortier, coulis ou béton et notamment de type béton léger, béton isolant léger, mortier ou coulis d'injection, mortier ou béton fluide, caractérisé par le fait qu'il contient du ciment, qu'il présente un rapport eau/ciment compris entre environ 0,05 et environ 2,0 et que l'eau de trempage ou ses constituants provenant de la mouture humide de céréales qu'il contient représente de préférence d'environ 0,1 à environ 10%, encore plus préférentiellement de 0,15% à 5%, du poids de ciment. 12. Liant hydraulique selon l'une des revendications 10 et 11, caractérisé par le fait qu'il présente une homogénéité améliorée par rapport à un liant hydraulique de même composition mais exempt d'eau de trempage provenant de la mouture humide de céréales. 13. Procédé de préparation de liants hydrauliques caractérisé par le fait qu'il comprend au moins une étape au cours de laquelle on met en oeuvre au moins une eau de trempage ou ses constituants, cette eau de trempage provenant de la mouture humide de céréales, de préférence du maïs ou du blé et tout particulièrement du maïs, ou au moins une composition selon l'une des revendications 2 à 6. 14. Procédé selon la revendication 13 de préparation de liants hydrauliques contenant du ciment, caractérisé par le fait que ladite étape est effectuée antérieurement à la mise en oeuvre du ciment.